Способ изготовления микросфер из перлитового песка

1. Способ получения микросфер из перлитового песка, включающий измельчение перлита, смешивание с борным соединением, проведение последующей термической обработки смеси, отличающийся тем, что осуществляют совместный домол измельченного перлита в растворе гидроксида щелочного металла в смеси с углекислым литием, углекислым стронцием,  алюмосиликатом бентонитовой группы, соединениями, содержащими оксиды магния и бора с использованием  активатора гидрокавитационного типа; продукт синтеза в виде шликера гранулируют и сушат для получения сырцового гранулята, а гранулят   термообрабатывают для вспучивания.
2. Способ получения микросфер из перлитового песка по п.1, отличающийся тем, что для измельчения перлита проводится высушивание перлитового песка до влажности 9%, а измельчение осуществляется в дезинтеграторе проходного типа до  фракции 5-20 мкм.
3. Способ получения микросфер из перлитового песка по п.1, отличающийся тем, что совместный домол проводится в растворе NaOH концентрацией от 2 до 3%.
4. Способ получения микросфер из перлитового песка по п.1, отличающийся тем, что совместный домол проводится в смеси с углекислым литием и углекислым стронцием в количествах 0,2–3 мас.%.
5. Способ получения микросфер из перлитового песка по п.1, отличающийся тем, что совместный домол проводится с добавлением алюмосиликата бентонитовой группы в количестве до 2 мас.%.
6. Способ получения микросфер из перлитового песка по п.1, отличающийся тем, что совместный домол проводится с соединениями, содержащими оксид бора и оксид магния в количествах до 1,5 и 2 мас.% соответственно.
7. Способ получения микросфер из перлитового песка по п.1, отличающийся тем, что совместный домол реакционной смеси проводится в интервале 15-40 мин, предпочтительно 30 мин.
8. Способ получения микросфер из перлитового песка по п.1, отличающийся тем, что гранулирование осуществляется с использованием форсунок  с калиброванными отверстиями с получением гранул с влажностью менее 0,9-10 мас.% и размером менее 250 мкм.
9. Способ получения микросфер из перлитового песка по п.1, отличающийся тем, что температура вспучивания гранул определяется химическим составом исходного шликера и находится в пределах  850-1050°С, а обжиг проводится предпочтительно в печи «кипящего» слоя.